(57)【要約】      （修正有）【課題】耐熱性が向上し、寸法安定性および線膨張係数の点が改善されたディスプレイ基板を提供する。【解決手段】ビスフェノール（Ａ）のプロパン部分を脂環式炭化水素に置換したビスフェノール骨格を有するものを用い、架橋性の官能基を導入するか、架橋性のモノマーを併用する等により架橋させることにより、耐熱性が向上し、寸法安定性や線膨張係数の向上が得られた。【選択図】なし【特許請求の範囲】
【請求項１】
脂肪族環状炭化水素基を含むビスフェノール化合物、および架橋性多官能モノマーを含む架橋性樹脂組成物が光架橋したポリカーボネート系素材からなるディスプレイ基板。
【請求項２】
脂肪族環状炭化水素基を含む下記化学式（１）のビスフェノール化合物、および架橋性多官能モノマーを含む架橋性樹脂組成物が光架橋したポリカーボネート系素材からなるディスプレイ基板。
【化１】
2004287129.tif 000012
［化学式１において、Ｒ１およびＲ２は互いに独立に、水素、ハロゲン、炭素数が１〜８のアルキル基、炭素数が５〜６のシクロアルキル基、炭素数が６〜１０のアリール基、もしくは炭素数が７〜１２アラルキル基であり、Ｘは炭素であり、ｍは４または５であり、Ｒ３およびＲ４は各Ｘに対して独立に選ばれ、そして互いに独立に水素または炭素数が１〜６のアルキル基を意味し、少なくとも１個のＸ原子上でＲ３およびＲ４は同時にアルキル基を意味する。］
【請求項３】
脂肪族環状炭化水素基を含む下記化学式（２）のビスフェノール化合物、および架橋性多官能モノマーを含む架橋性樹脂組成物が光架橋したポリカーボネート系素材からなるディスプレイ基板。
【化２】
2004287129.tif 000013
［化学式２において、Ｒ５〜Ｒ８は水素、または炭素数１〜７のアルキル基、アラルキル基、もしくはアルコキシ基であり、Ｒ５〜Ｒ８のそれぞれは同じでも異なってもよい。］
【請求項４】
請求項１〜請求項３のいずれかで規定したビスフェノール化合物が重合した樹脂が、架橋性多官能モノマーにより光架橋したポリカーボネート系素材からなるディスプレイ基板。
【請求項５】
請求項１〜請求項３のいずれかで規定したビスフェノール化合物の末端に架橋性の不飽和基を有したものを含む架橋性樹脂組成物が光架橋したポリカーボネート系素材からなるディスプレイ基板。
【請求項６】
さらにカラーフィルター層が積層されたことを特徴とする請求項１〜請求項５いずれか記載のディスプレイ基板。
【請求項７】
前記カラーフィルター層がブラックマトリックスを介して積層されたことを特徴とする請求項６記載のディスプレイ基板。
【請求項８】
電極間に有機ＥＬ発光層が積層されて構成された有機ＥＬ素子がさらに積層されたことを特徴とする請求項１〜請求項７いずれか記載のディスプレイ。
【請求項９】
電極間に液晶層が積層されて構成された液晶表示素子がさらに積層されたことを特徴とする請求項１〜請求項７いずれか記載のディスプレイ。
【発明の詳細な説明】
【０００１】
【発明の属する技術分野】
本発明は、種々のディスプレイの基板、特に、有機ＥＬディスプレイの基板に用いるのに適するよう改良されたポリカーボネート系フィルムに関するものである。
【０００２】
【従来の技術】
携帯用のコンピュータ、端末機器、もしくは携帯電話等の可搬型の情報機器のディスプレイとして、液晶ディスプレイや有機ＥＬディスプレイが多く用いられている。これらのディスプレイが比較的大型であり、かつ固定型として使用されているときは、ディスプレイの基板としては専らガラス板が使用されているが、比較的小型で可搬型として使用される場合を想定して、プラスチックフィルムの使用が検討されている。
【０００３】
プラスチックフィルムを、これらのディスプレイの基板として用いると、軽量であり、ガラスのように割れることが無く、薄型化が可能である利点があり、また、得られるフレキシビリティーの程度にもよるが、ディスプレイを腕に巻いたり、衣料品に適用する等、適用範囲が拡大されると言われている。
【０００４】
このようなディスプレイの基板用として検討されているプラスチックフィルムには、表面の平滑性および透明度に加え、ディスプレイを製造する際の熱に耐えうる高いレベルの耐熱性が要求され、また、寸法安定性の高さや線膨張係数の低さも要求される。
【０００５】
そこで、従来、ビスフェノール（Ａ）骨格を有する（メタ）アクリレート、分子内に２個以上のラジカル反応性不飽和結合を有する脂環式炭化水素骨格（メタ）アクリレート化合物、および分子内に２個以上のチオール基を有するメルカプト化合物との樹脂組成物を活性エネルギー線により重合硬化させることにより、高衝撃性低複屈折光学部材を得ることが提案されている。（例えば、特許文献１参照。）
【０００６】
【特許文献１】
特開平１１−２２３７０３号公報（第５−７頁、第８−９頁）
【０００７】
上記の特許文献１に記載されたやり方によれば、例えば、厚みが０．４ｍｍ以上の光学部材（シートであり得る。）を、注型および紫外線照射等により効率よく製造することができ、機械的強度、特に耐衝撃性に優れたものが得られるとされているが、液晶ディスプレイや有機ＥＬディスプレイ等のディスプレイの基板として用い、例えば、赤色、緑色、および青色の三種類のカラーフィルター層を作成する際には、着色感光層のプリベーク、紫外露光、溶剤による現像、およびポストベーク等の工程を三回繰り替えす必要があるため、次第に劣化を起こし、最初に得られた状態での性能が維持できず、耐熱性、および耐溶剤性が不十分なものとなり、全体にもろくなって、取扱い中に破損する恐れすらある。
【０００８】
また、上記の特許文献１に記載されたやり方によるときは、所定の間隔に配置された二枚のガラス板の間に注型して、紫外線を照射することにより架橋させるために、連続シートを作成することが困難であった。
【０００９】
【発明が解決しようとする課題】
本発明においては、上記の従来技術で得られたシートを用いてディスプレイを製造しようとすると、次第に劣化を起こし、最初に得られた状態での性能が維持できない上、全体にもろくなって、取扱い中に破損する恐れがあった点を解消することを課題とするものである。
【００１０】
【課題を解決する手段】
発明者の検討により、通常のポリカーボネート樹脂の原料として用いられるビスフェノール（Ａ）を、そのプロパンの部分を脂環式炭化水素に置き換えたビスフェノール骨格を有するものに置き換え、さらに、架橋性の官能基を導入して架橋させるか、もしくは架橋性のモノマーを併用することにより架橋させ、架橋により、寸法安定性の向上や線膨張係数の低下が得られる上に、耐熱性も高くすることが可能であることが見出された。
【００１１】
第１の発明は、脂肪族環状炭化水素基を含むビスフェノール化合物、および架橋性多官能モノマーを含む架橋性樹脂組成物が光架橋したポリカーボネート系素材からなるディスプレイ基板に関するものである。
【００１２】
第２の発明は、脂肪族環状炭化水素基を含む下記化学式（１）のビスフェノール化合物、および架橋性多官能モノマーを含む架橋性樹脂組成物が光架橋したポリカーボネート系素材からなるディスプレイ基板に関するものである。
【００１３】
【化３】
2004287129.tif 000002
【００１４】
［化学式１において、Ｒ１およびＲ２は互いに独立に、水素、ハロゲン、炭素数が１〜８のアルキル基、炭素数が５〜６のシクロアルキル基、炭素数が６〜１０のアリール基、もしくは炭素数が７〜１２アラルキル基であり、Ｘは炭素であり、ｍは４または５であり、Ｒ３およびＲ４は各Ｘに対して独立に選ばれ、そして互いに独立に水素または炭素数が１〜６のアルキル基を意味し、少なくとも１個のＸ原子上でＲ３およびＲ４は同時にアルキル基を意味する。］
【００１５】
第３の発明は、脂肪族環状炭化水素基を含む下記化学式（２）のビスフェノール化合物、および架橋性多官能モノマーを含む架橋性樹脂組成物が光架橋したポリカーボネート系素材からなるディスプレイ基板に関するものである。
【００１６】
【化４】
2004287129.tif 000003
【００１７】
［化学式２において、Ｒ５〜Ｒ８は水素、または炭素数１〜７のアルキル基、アラルキル基、もしくはアルコキシ基であり、Ｒ５〜Ｒ８のそれぞれは同じでも異なってもよい。］
【００１８】
第４の発明は、第１〜第３のいずれかの発明で規定したビスフェノール化合物が重合した樹脂が、架橋性多官能モノマーにより光架橋したポリカーボネート系素材からなるディスプレイ基板に関するものである。
【００１９】
第５の発明は、第１〜第３のいずれかの発明で規定したビスフェノール化合物の末端に架橋性の不飽和基を有したものを含む架橋性樹脂組成物が光架橋したポリカーボネート系素材からなるディスプレイ基板に関するものである。
【００２０】
第６の発明は、第１〜第５いずれかの発明において、さらにカラーフィルター層が積層されたことを特徴とするディスプレイ基板に関するものである。
【００２１】
第７の発明は、第６の発明において、前記カラーフィルター層がブラックマトリックスを介して積層されたことを特徴とするディスプレイ基板に関するものである。
【００２２】
第８の発明は、第１〜第７いずれかの発明において、電極間に有機ＥＬ発光層が積層されて構成された有機ＥＬ素子がさらに積層されたことを特徴とするディスプレイに関するものである。
【００２３】
第９の発明は、第１〜第７いずれかの発明において、電極間に液晶層が積層されて構成された液晶表示素子がさらに積層されたことを特徴とするディスプレイに関するものである。
【００２４】
【発明の実施の形態】
本発明において用いるビスフェノール化合物は、代表的には上記化学式（１）もしくは、上記化学式（２）で示されるものである。
【００２５】
上記化学式（１）で示されるビスフェノール化合物としては、例えば、１，１−ビス（４−ヒドロキシフェニル）−３，３，５−トリメチル−シクロヘキサン、１，１−ビス（４−ヒドロキシフェニル）−３，３−ジメチル−シクロヘキサン、もしくは１，１−ビス（４−ヒドロキシフェニル）−３，３，５−トリメチル−シクロペンタンを挙げることができ、特に、１，１−ビス（４−ヒドロキシフェニル）−３，３，５−トリメチル−シクロヘキサンが好ましい。
【００２６】
化学式（１）で示され、具体的に例示したビスフェノール化合物は、これらのうちから１種もしくは二種類以上を選択して使用することができる。
【００２７】
また、化学式（１）で示され、具体的に例示したビスフェノール化合物は、単独で用いてもよいが、化学式（１）で示される以外のビスフェノール化合物と組み合わせて使用することもでき、化学式（１）で示される以外のビスフェノール化合物としては、２，２−ビス（４−ヒドロキシフェニル）プロパン、２，２−ビス（３，５−ジメチル−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、および１，１−ビス（４−ヒドロキシフェニル）シクロヘキサンを挙げることができる。
【００２８】
上記化学式（２）で示されるビスフェノール化合物としては、９，９−ビス（４−ヒドロキシフェニル）フルオレン、９，９−ビス（４−ヒドロキシ−３−メチルフェニル）フルオレン、９，９−ビス（４−ヒドロキシ−３、５−ジメチルフェニル）フルオレン、もしくは９，９−ビス（４−ヒドロキシ−３−エチルフェニル）フルオレンを挙げることができる。また、これらの中でも９，９−ビス（４−ヒドロキシフェニル）フルオレンが特に好ましい。
【００２９】
化学式（２）で示され、具体的に例示したビスフェノール化合物は、これらのうちから１種もしくは二種類以上を選択して使用することができる。
【００３０】
また、化学式（２）で示され、具体的に例示したビスフェノール化合物は、単独で用いてもよいが、化学式（１）で示される以外のビスフェノール化合物と組み合わせて使用することもでき、化学式（１）で示される以外のビスフェノール化合物としては、ビス（４−ヒドロキシフェニル）メタン［通称ビスフェノールＦ］、１，１−ビス（４−ヒドロキシフェニル）エタン、２，２−ビス（４−ヒドロキシフェニル）プロパン［通称ビスフェノールＡ］、１，１−ビス（４−ヒドロキシフェニル）シクロヘキサン、４，４−ジヒドロキシジフェニルエーテル、４，４−ジヒドロキシジフェニルスルホン［通称ビスフェノールＳ］、もしくは４，４−ジヒドロキシジフェニルスルフィド、４，４−ジヒドロキシビフェノールなどのビスフェノールを挙げることができる。
【００３１】
上記の化学式（１）および化学式（２）で示され、具体的に例示した以外の脂肪族環状炭化水素を含む次のような構造のビスフェノール化合物も、同様に用いることができる。なお、下記化学式（３）〜（７）におけるＲ５〜Ｒ８は、化学式（２）におけるものと同じであり、また、下記化学式（８）、（９）におけるＭｅはメチル基を示す。
【００３２】
【化５】
2004287129.tif 000004
【００３３】
【化６】
2004287129.tif 000005
【００３４】
【化７】
2004287129.tif 000006
【００３５】
【化８】
2004287129.tif 000007
【００３６】
【化９】
2004287129.tif 000008
【００３７】
【化１０】
2004287129.tif 000009
【００３８】
【化１１】
2004287129.tif 000010
【００３９】
化学式（１）および化学式（２）で示され、具体的に例示した以外の、上記のような脂肪族環状炭化水素を含むビスフェノール化合物も、これらのうちから１種もしくは二種類以上を選択して使用することができ、また、これら以外のビスフェノール化合物と組み合わせて使用することもできる。
【００４０】
本発明において、以上のように例示されたビスフェノールを用いて、それぞれの化学式で示される以外のビスフェノールを伴なうか、もしくは伴なわないで、ポリカーボネート系フィルムを得るには、下記の（ａ）、（ｂ）、および（ｃ）の三つのやり方がある。
【００４１】
（ａ）は、ビスフェノール化合物のモノマーもしくはオリゴマー、および架橋性多官能モノマーを含む架橋性樹脂組成物を薄膜化し、光架橋するやり方である。
【００４２】
（ｂ）は、ビスフェノール化合物を重合させて得られるポリマーを、架橋性多官能モノマーを加えて薄膜化し、光架橋するやり方である。
【００４３】
（ｃ）は、ビスフェノール化合物のモノマー、オリゴマー、もしくはポリマーの末端に架橋性の不飽和基を有したものを含む架橋性樹脂組成物を薄膜化し、光架橋するやり方である。
【００４４】
（ａ）において用いることができる架橋性多官能モノマーとしては、架橋性の不飽和基を２つ以上有する種々の化合物が適用できる。不飽和基としては、アリル基、ビニル基、アクリル基、メタクリル基などが好ましい。
【００４５】
本発明で用いる架橋性多官能モノマーの具体例としては、トリアリルイソシアヌレート、ジアリルイソフタレート、ジアリルテレフタレートなどの多官能アリル化合物、ジビニルビフェニル、ジビニルベンゼン、トリビニルシクロヘキサンなどの多官能ビニル化合物、または、イソシアヌル酸トリアクリレート、イソシアヌル酸トリエトキシトリアクリレート、トリメチロールプロパントリアクリレート、トリメチロールプロパントリエトキシトリアクリレート、トリメチロールプロパントリプロポキシトリアクリレート、グリセリルプロポキシトリアクリレート、ペンタエリスリトールトリアクリレート、ペンタエリスリトールテトラアクリレート、ジトリメチロールプロパンテトラアクリレート、ジペンタエリスリトールペンタアクリレート、アルコキシレイテッドビスフェノールＡジアクリレート、プロポキシレイテッドビスフェノールＡジアクリレート、アルコキシレイテッド水添ビスフェノールＡジアクリレート、プロポキシレイテッド水添ビスフェノールＡジアクリレート、ポリエチレングリコールジアクリレート、ポリプロピレングリコールジアクリレート、ネオペンチルグリコールジアクリレート、ネオペンチルグリコールジアルコキシジアクリレート、ジシクロペンタジエニルジアクリレート、水添ジシクロペンタジエニルジアクリレートなどの多官能アクリレート化合物、もしくは前記多官能アクリレート化合物のアクリル基をメタクリル基に換えた多官能メタクリレート化合物、等を挙げることができるが、これらに限定されるものではない。
【００４６】
上記の（ａ）のやり方に従うときは、ビスフェノール化合物（前記した化学式（１）（２）のものや、そのほかの脂肪族環状炭化水素を含むビスフェノール化合物以外のものも含む。）／架橋性多官能モノマーを配合比が１００／１０〜１００／１００（配合比は質量基準であり、以降も同様である。）になるよう配合し、必要に応じて溶剤を用いて希釈し、架橋性多官能モノマー１００に対して光重合開始剤を０．１〜５の配合比（質量基準）で配合してよく混合し、架橋性樹脂組成物を調製し、得られた架橋性樹脂組成物を用いて、溶融押出し法もしくは溶液流延法によりキャスティングベルト上に成膜し、必要に応じて加熱を伴なって乾燥させ、紫外線もしくは電子線等の電離放射線、通常は紫外線を照射することにより、架橋したポリカーボネート系樹脂からなるシートを得ることができる。
【００４７】
上記の（ｂ）のやり方に従うときは、一旦、ビスフェノール化合物をエステル交換法もしくはホスゲン法の常法により重合させて樹脂を得た後、架橋性多官能モノマー、および、必要に応じて溶剤を用いて希釈し、架橋性多官能モノマー１００に対して光重合開始剤を０．１〜５の配合比で配合してよく混合し、架橋性樹脂組成物を調製し、以降は、得られた架橋性樹脂組成物を用いて、上記（ａ）のやり方におけるのと同様にして成膜し、電離放射線を照射して、架橋したポリカーボネート樹脂からなるシートを得ることができる。
【００４８】
（ｃ）のやり方は、ビスフェノール化合物として、その末端に架橋性の不飽和基を導入したものを用いるものである。架橋性の不飽和基としては、電離放射線照射により架橋可能な官能基、例えば、アリル基、アクリル基、メタクリル基、もしくはマレイミド基等を挙げることができる。これらの架橋性の官能基を導入したビスフェノール化合物を用いるためには、ビスフェノール化合物の末端に官能基を付加させる、もしくは前記化学式（１）（２）のものや、そのほかの脂肪族環状炭化水素を含むビスフェノール化合物と、それら以外のビスフェノール化合物に不飽和基を導入したものとを共重合させる等によればよい。従って、末端に架橋性の不飽和基を導入したビスフェノール化合物は、必ずしも、モノマーではなくてもよく、オリゴマーの状態のものでもよい。
【００４９】
（ｃ）のやり方により、末端に架橋性の不飽和基を導入したビスフェノール化合物を用いるときも、先に説明した（ａ）もしくは（ｂ）のやり方の場合と同様にして成膜し、電離放射線を照射して、架橋したポリカーボネート系樹脂からなるシートを得ることができる。
【００５０】
なお、上記の（ａ）、（ｂ）、および（ｃ）のやり方において、架橋の速度を向上させる目的で、熱による架橋を併行して行なわせることもでき、この場合には、熱重合開始剤を配合しておき、電離放射線の照射と同時に、もしくは電離放射線の照射と前後して行なうことができる。また、架橋を行なわせた後のポリカーボネート系樹脂からなるシートを、加熱することにより、歪みを除去する方策を講じることも好ましい。
【００５１】
上記のようにして得られた、本発明のポリカーボネート系樹脂からなるシートは、ビスフェノールＡを原料として得られる通常のポリカーボネート樹脂のシートにくらべ、ビスフェノールとして、以上のように例示された脂肪族環状炭化水素基を有するものを原料としていることから、特に、２個のヒドロキシフェノールが付着する部分がプロパンであるビスフェノールＡを原料としたものにくらべ、ガラス転移温度（Ｔｇ）が向上しており、従って、耐熱性が向上しており、かつ架橋性不飽和基の存在により三次元架橋されていることから、寸法安定性および線膨張係数の点が改善されている。
【００５２】
本発明のポリカーボネート系樹脂からなるシートは、種々の層を積層して、さらに物理的特性が付加されたディスプレイ基板、およびディスプレイを構成することができる。このような場合、本発明のポリカーボネート系樹脂からなるシートの厚みは必ずしも限定はされないが、１００μｍ〜２００μｍ〜であることが好ましい。
【００５３】
例えば、上記のポリカーボネート系樹脂からなるシートを基板として、赤色、緑色、および青色に着色された微細なカラーフィルター領域を所定の配置になるよう配列して、カラーフィルター層を積層し、カラーフィルター用のディスプレイ基板を構成することができ、例えば、微細な顔料を分散した感光性樹脂組成物を用いて、塗布、パターン露光、および現像を各色毎に行なうことによって、カラーフィルター層を形成することができる。
【００５４】
上記のカラーフィルター用のディスプレイ基板は、上記のポリカーボネート系樹脂からなる基板上に、ブラックマトリックスを介してカラーフィルター層が積層されたものとしてもよく、カラーフィルター用のディスプレイ基板として用いたときに外光の反射を抑制し、画像のコントラストの向上を図ることができる。ブラックマトリックスは、例えば、クロムの薄膜を一面に形成した後、フォトレジストを用いて、塗布、パターン露光、および現像を行なうことによって、レジストを作成し、エッチングによって不要部を除去することによって形成することができる。
【００５５】
上記のポリカーボネート系樹脂からなるシートを基板として、ＩＴＯ（酸化錫インジウム）等の薄膜を形成し、必要に応じてフォトリソグラフィー法によりパターンして透明電極層を形成したディスプレイ基板を構成することもできる。
【００５６】
上記のポリカーボネート系樹脂からなるシートの基板に、透明電極層、有機ＥＬ発光層、および背面電極からなる有機ＥＬ素子を、直接に、もしくはほかの層を介して積層することにより、ディスプレイを構成することができる。基板側には、カラーフィルター層やブラックマトリックスを伴なってもよい。有機ＥＬ素子における有機ＥＬ発光層は、有機蛍光体のごく薄い膜として構成されるので、基板の凹凸があると、有機ＥＬ発光層の厚みムラが生じて、発光ムラを生じるため、シートの製造の際のキャスティングベルトとして、平滑度を向上させたものを用いることが好ましく、また、シートを形成する際には、流延法によることが好ましい。
【００５７】
有機ＥＬ素子の代りに、電極間に液晶層が積層されて構成された液晶表示素子が積層されることによってもディスプレイを構成すえうことができ、この場合、液晶を配向させるための層を付加して、液晶層に接触させることが好ましい。対向電極は、別の基板に設けておき、積層することが好ましい。
【００５８】
【実施例】
（実施例１）
出発原料のモノマーが（イ）；１，１−ビス−（４−ヒドロキシフェニル）−３，３，５−トリメチルシクロヘキサンおよび（ロ）；２，２−（４−ヒドロキシフェニル）プロパンの２種類で、（イ）／（ロ）のモル比が３５／６５であり、相対溶液粘度が１．２９５（２５℃の塩化メチレン中、０．５ｇ／１００ｍＬの濃度で測定した値）のコポリカーボネートに、次のＡ〜Ｃのモノマーの各々を、コポリカーボネートとモノマーの合計質量に対し１０％となるよう配合し、５０℃で３時間攪拌して共重合体を得た。
Ａ；ジペンタヘキサアクリレート（日本化薬（株）製、ＤＰＨＡ）
Ｂ；ウレタンアクリレート（日本合成化学工業（株）製、「紫光」、品番；ＵＶ１７００Ｂ）
Ｃ；γ−グリシドキシプロピルトリエトキシシラン
【００５９】
得られた各々の共重合体に、共重合体１００部に対し、０．５部（部数は質量基準）の開始剤（チバ・スペシャリティ・ケミカルズ（株）製、製品名；「イルガキュア１８４」）を配合したものを、流延法により成膜し、紫外線光源（フュージョンＵＶシステムズ（株）製）を用い、露光量が４００ｍＪになるよう露光し、厚みが２００μｍの架橋シートＡ〜Ｃ（配合したモノマーに対応する。）を得た。また、モノマーを配合せず、その他は上記と同様にして得た架橋シートＤを比較のため用いた。各々の架橋シートにつき、光線の透過率、ガラス転移温度（Ｔｇ）、および５０℃〜１５０℃における熱線膨張係数（単位；ｐｐｍ／℃）を測定した結果を、「表１」に示す。いずれの実施例の架橋シートも、比較例の架橋シートとくらべ、Ｔｇは変わらないが、熱線膨張係数の点で優れたものであった。
【００６０】
【表１】
2004287129.tif 000011
【００６１】
【発明の効果】
請求項１の発明によれば、脂肪族環状炭化水素基を含むビスフェノール化合物が、共に用いられる架橋性多官能モノマーと共に光架橋したポリカーボネート系素材から構成されるので、耐熱性が向上しており、また、三次元架橋されていることから、寸法安定性および線膨張係数の点が改善されたディスプレイ基板を提供することができる。
【００６２】
請求項２または請求項３の発明によれば、特定された取り扱いやすいビスフェノール化合物を用いることにより、耐熱性が向上しており、寸法安定性および線膨張係数の点が改善されたディスプレイ基板を提供することができる。
【００６３】
請求項４の発明によれば、請求項１〜請求項３いずれかにおいて規定されたビスフェノール化合物を重合した樹脂が、架橋性多官能モノマーにより光架橋したポリカーボネート系樹脂が、共に用いられる架橋性多官能モノマーにより光架橋したポリカーボネート系素材から構成されるので、耐熱性が向上しており、寸法安定性および線膨張係数の点が改善されたディスプレイ基板を提供することができる。
【００６４】
請求項５の発明によれば、第１〜第３のいずれかの発明で規定したビスフェノール化合物の末端に架橋性の不飽和基を有したものが光架橋したポリカーボネート系素材から構成されるので、耐熱性が向上しており、寸法安定性および線膨張係数の点が改善されたディスプレイ基板を提供することができる。
【００６５】
請求項６の発明によれば、請求項１〜請求項５の発明の効果に加え、カラーフィルター層が加えられたことによって、カラー表示を行なわせるのに適したディスプレイ基板を提供することができる。
【００６６】
請求項７の発明によれば、請求項６の発明の効果に加え、ブラックマトリックスを伴なったことにより、ディスプレイの観察側における外光反射防止の可能なディスプレイ基板を提供することができる。
【００６７】
請求項８の発明によれば、請求項１〜請求項７いずれかの発明の効果に加え、有機ＥＬ素子として作動するディスプレイ基板を提供することができる。
【００６８】
第９の発明によれば、請求項１〜請求項７いずれかの発明の効果に加え、液晶表示素子が積層されたことにより、有機ＥＬ素子として作動するのにふさわしいディスプレイ基板を提供することができる。